НАНОРАЗМЕРНОЕ ФУНКЦИОНАЛЬНОЕ СВЯЗУЮЩЕЕ

1. Каталитическое изделие для очистки выхлопных газов двигателей внутреннего сгорания, содержащее субстрат, имеющий покрытие на субстрате, причем покрытие содержит каталитический компонент, имеющий первый средний (D50) размер частиц, и функциональный связующий компонент, имеющий второй средний (D50) размер частиц от около 10 нм до около 1000 нм,
причем отношение первого среднего (D50) размера частиц ко второму среднему (D50) размеру частиц составляет более чем около 10:1.
2. Каталитическое изделие по п. 1, в котором функциональный связующий компонент имеет структуру, выбранную из группы, состоящей из цеолита, перовскита, шпинели, композита и их комбинаций.
3. Каталитическое изделие по п. 2, в котором функциональное связующее содержит оксид, выбранный из группы, состоящей из оксида переходного металла, оксида редкоземельного металла или их комбинаций.
4. Каталитическое изделие по п. 3, в котором оксид переходного металла содержит оксид, выбранный из группы, состоящей из оксида циркония, оксида меди, оксида никеля, оксида железа, оксида марганца и их комбинаций.
5. Каталитическое изделие по п. 3, в котором оксид редкоземельного металла содержит оксид, выбранный из группы, состоящей из оксида церия, оксида лантана, оксида неодима, оксида иттрия, оксида празеодима и их комбинаций.
0,5
0,5
2
6. Каталитическое изделие по п. 2, в котором композит содержит твердый раствор оксида церия/оксида циркония, имеющий общую формулу CeZrO.
7. Каталитическое изделие по п. 1, в котором покрытие имеет пористость в интервале от около 10% до около 50%, измеренную сканирующей электронной микроскопией (SEM).
8. Каталитическое изделие по п. 7, в котором покрытие имеет пористость в интервале от около 20% до около 30%.
9. Каталитическое изделие по п. 1, в котором каталитический компонент имеет распределение частиц по размерам d10>1,0 мкм, d50, равное от около 3 мкм до около 5 мкм, и d90, равное от около 9 мкм до около 13 мкм.
10. Каталитическое изделие по п. 1, в котором каталитический компонент выбран из группы, состоящей из катализатора SCR, катализатора TWC, дизельного катализатора окисления (DOC) или катализированного сажевого фильтра (CSF).
11. Каталитическое изделие по п. 1, в котором каталитический компонент содержит подложку на основе оксида металла с высокой площадью поверхности и компонент, выбранный из группы, состоящей из металла платиновой группы (PGM), основного металла (ВМ), компонента накопления кислорода (OSC), молекулярного сита и их комбинаций.
12. Каталитическое изделие по п. 11, в котором подложка на основе оксида металла с высокой площадью поверхности содержит оксид алюминия, и функциональное связующее содержит содержащий оксид церия компонент накопления кислорода (OSC), причем массовое отношение оксида алюминия к OSC составляет от около 0,5 до около 10,0.
13. Каталитическое изделие по п. 1, в котором функциональный связующий компонент по существу не содержит металл платиновой группы.
14. Каталитическое изделие по п. 1, в котором субстрат представляет собой сотовый субстрат.
15. Каталитическое изделие по п. 14, в котором сотовый субстрат содержит фильтр с проточными стенками.
16. Каталитическое изделие по п. 14, в котором сотовый субстрат содержит проточный субстрат.
17. Каталитическое изделие по п. 1, в котором функциональный связующий компонент содержит от около 0,5 мас. % до около 40 мас. % покрытия в расчете на твердые вещества.
18. Каталитическое изделие по п. 17, в котором второй средний (D50) размер частиц составляет от около 10 до около 40 нм.
19. Способ очистки выхлопных газов, причем способ включает контакт выхлопных газов с каталитическим изделием по п. 1.
20. Способ получения покрытия, причем способ включает
10
50
90
предоставление первого каталитического компонента, при необходимости размолотого, имеющего первое распределение частиц по размерам d> около 1,0 мкм, d от около 3 мкм до около 5 мкм и d от около 9 мкм до около 13 мкм;
10
50
90
предоставление второго каталитического компонента, при необходимости размолотого, имеющего второе распределение частиц по размерам d> около 1,0 мкм, d от около 3 мкм до около 5 мкм и d от около 9 мкм до около 13 мкм;
смешение первого каталитического компонента и второго каталитического компонента в водном растворе с предоставлением каталитического компонента, имеющего первый средний (D50) размер частиц; и
объединение водного раствора каталитического компонента с функциональным связующим компонентом с предоставлением покрытия, причем функциональный связующий компонент имеет второй средний (D50) размер частиц от около 10 нм до около 1000 нм,
причем отношение первого среднего (D50) размера частиц ко второму среднему (D50) размеру частиц составляет более чем около 10:1.
21. Способ по п. 20, причем первый каталитический компонент содержит подложку на основе оксида металла с высокой площадью поверхности.
22. Способ по п. 21, причем второй каталитический компонент содержит компонент накопления кислорода (OSC).
23. Способ по п. 21, причем подложка на основе оксида металла с высокой площадью поверхности содержит оксид алюминия.
24. Способ по п. 22, причем подложка на основе оксида металла с высокой площадью поверхности содержит оксид алюминия, и отношение оксида алюминия к OSC составляет от около 0,5 до около 10,0.